(57)【特許請求の範囲】
【請求項１】
温度３４℃、相対湿度９０％における吸湿率がナイロン６の１．５倍以上であるポリアミド系繊維Ａと、ポリエステル繊維Ｂとからなる織編物であって、前記ポリアミド系繊維Ａはポリアルキレンオキサイド、ポリオールおよび脂肪族ジイソシアネート化合物との反応によって得られるポリエチレンオキサイド変性物をポリアミド系繊維Ａ重量に対し０．５〜６０重量％の範囲で含有し、該織編物中に占めるポリアミド系繊維Ａとポリエステル繊維Ｂとの混用重量比Ａ／Ｂが３０／７０〜７０／３０であり、かつ該織編物を３０日間放置したときのＣＩＥ−ＬＡＢ表色系におけるｂ値が−１〜５であることを特徴とする制電性、吸水性、吸放湿性に優れた織編物。
【請求項２】
ポリアミド系繊維Ａがポリアルキレンオキサイド、ポリオールおよび脂肪族ジイソシアネート化合物との反応によって得られるポリエチレンオキサイド変性物又は前記変性物とポリアミドとの混合物からなる芯成分とポリアミドからなる鞘成分より構成された芯鞘型複合繊維であることを特徴とする請求項１記載の制電性、吸水性、吸放湿性に優れた織編物。
【請求項３】
制電性が１０００Ｖ以下、吸水性が１５０％以上、吸湿能力が１．５％以上であることを特徴とする請求項１又は２記載の制電性、吸水性、吸放湿性に優れた織編物。
【発明の詳細な説明】
【０００１】
【発明の属する技術分野】
本発明は、制電性、吸水性、吸放湿性に優れ、しかも長期保管においても黄変の極めて少ないインナー、中衣、シャツ、ブラウス、スポーツウエア等の衣料素材に好適な織編物に関するものである。
【０００２】
【従来の技術】
合成繊維は、木綿、麻、ウール、絹等の天然繊維と比べて強力、耐摩耗性、寸法安定性、ウオッシュアンドウエア性、速乾性等の点で優れており、衣料用素材として広く使用されている。
しかし、合成繊維は、一般に天然繊維が有する優れた制電性能、吸水性能や吸湿性能を有しておらず、冬場の着用時には静電気によるまとわりつきやほこりの付着など、また夏場の着用時には発汗によりムレ、ベタツキ等が生じ、天然繊維よりも快適性の点で劣っていた。
【０００３】
上記問題を解決すべく、従来より合成繊維に制電性や吸水性を付与する試みがなされている。例えば、Ｖ字、Ｕ字あるいは１個以上の凹部を有する異型断面糸に帯電防止剤、吸水加工剤を併用する方法（特開昭５４ー１３１０４５号公報、特開昭５２ー１４８２１８号公報、特開昭５３ー１０６８４８号公報、特開昭５５ー１２２０７４号公報）等が知られているが、これらの方法では、ある程度の制電性や吸水性能を付与せしめることが可能であるが、性能耐久性が乏しくかつ天然繊維が持つ吸湿性能は有しておらず、天然繊維に比べ着心地の点で劣っていた。
【０００４】
上記問題に対し、合成繊維に制電性、吸水性、吸湿性の性能を付与する試みも種々なされている。例えば、後加工によってナイロン繊維、ポリエステル繊維に上記性能を付与する方法として、ラジカル開始剤や電子線を用いてビニルカルボン酸をグラフト重合する方法（特開平４ー１４６２７１号公報、特開平４ー２７２２７２号公報）が知られているが、この方法は加工処理による繊維の強力低下、風合の硬化、効果の耐久性不足といった種々の問題を有していた。
【０００５】
また、原糸製造段階でポリアルキレングリコールをポリエステルに配合した複合繊維（特公昭３９ー５２１４号公報）、繊維表面から中空部まで貫通する貫通溝を有する繊維形成性ポリマーよりなる中空繊維（特公昭６０ー３７２０３号公報）、有機スルホン酸化合物を均一に分散させたポリエステル繊維をアルカリ処理した微多孔性繊維（特開昭６０ー１６７９６９号公報）等が提案されている。しかし、これらの繊維は、いずれも吸湿性のレベルが低く、また制電性、吸水性、吸放湿性の両性能を同時に十分なレベルで満たすものではなかった。
【０００６】
これらの問題を解消するために、１０％以上の吸湿性能を有する樹脂を芯部、ポリエステルを鞘部として構成された芯鞘型複合繊維（特開平２ー９９６１２号公報）が提案されている。しかしながら、この繊維は原糸製造段階で十分な吸水性と吸放湿性を有するものの、染色仕上げ加工時、特に減量加工時に繊維の鞘部が破損し芯成分である吸湿性樹脂が溶出してしまい、所期の吸水性と吸放湿性が低下するという問題があった。
さらにまた、特願平９ー２８９４６４号にて提案した非水溶性ポリエチレンオキシド変性物または非水溶性ポリエチレンオキシド変性物とポリアミドとの混合物からなる芯成分とポリアミドからなる鞘成分により構成された芯鞘型複合繊維とポリエステル繊維とからなる織編物は高度の制電性、吸水性、吸放湿性を有してはいるものの、長期間の放置により織編物が黄変するという問題があった。
このように、合成繊維に十分なレベルの制電性、吸水性、吸放湿性を付与することは非常に難しく、未だ実用化された例は認められない。
【０００７】
【発明が解決しようとする課題】
本発明は、このような現状に鑑みて行われたものであり、高度の制電性、吸水性、吸放湿性とを備えた織編物であり、かつ長期間の保管においても黄変の少ない織編物を提供することを技術的な課題とするものである。
【０００８】
【課題を解決するための手段】
本発明は、上記の課題を解決するもので、次の構成を有するものである。
すなわち本発明は、温度３４℃、相対湿度９０％における吸湿率がナイロン６の１．５倍以上であるポリアミド系繊維Ａと、ポリエステル繊維Ｂとからなる織編物であって、前記ポリアミド系繊維Ａはポリアルキレンオキサイド、ポリオールおよび脂肪族ジイソシアネート化合物との反応によって得られるポリエチレンオキサイド変性物をポリアミド系繊維Ａ重量に対し０．５〜６０重量％の範囲で含有し、該織編物中に占めるポリアミド系繊維Ａとポリエステル繊維Ｂとの混用重量比Ａ／Ｂが３０／７０〜７０／３０であり、かつ該織編物を３０日間放置したときのＣＩＥ−ＬＡＢ表色系におけるｂ値が−１〜５であることを特徴とする制電性、吸水性、吸放湿性に優れた織編物、さらに、ポリアミド系繊維Ａがポリアルキレンオキサイド、ポリオールおよび脂肪族ジイソシアネート化合物との反応によって得られるポリエチレンオキサイド変性物又は前記変性物とポリアミドとの混合物からなる芯成分とポリアミドからなる鞘成分より構成された芯鞘型複合繊維である制電性、吸水性、吸放湿性に優れた織編物、さらにまた、制電性が１０００Ｖ以下、吸水性が１５０％以上、吸湿能力が１．５％以上を有することを特徴とする制電性、吸水性、吸放湿性に優れた織編物を要旨とするものである。
【０００９】
【発明の実施の形態】
以下、本発明について詳細に説明する。
本発明では、織編物に高度の吸水性と吸放湿性を付与するために、織編物を構成する一方の糸条として、温度３４℃、相対湿度９０％における吸湿率がナイロン６の１．５倍以上であるポリアミド系繊維Ａを用いる必要がある。ここで、吸湿率がナイロン６の１．５倍未満の場合、本発明の目的とする制電性、吸放湿性が得られない。
【００１０】
本発明でいう温度３４℃、相対湿度９０％における吸湿率がナイロン６の１．５倍以上であるポリアミド系繊維Ａとは、ナイロン４のホモポリマー及びこれを主体とする共重合体やポリビニルピロリドン、ポリエーテルエステルアミド、あるいはポリアルキレンオキサイド、ポリオールおよび脂肪族ジイソシアネート化合物との反応によって得られるポリエチレンオキサイド変性物等の吸湿性を有するポリマーをポリアミド系重合体に含有せしめて製糸した繊維である。ここで、製糸性、糸質物性、染色性、染色堅牢度、製糸後の繊維の経時的黄変等を考慮するとポリアルキレンオキサイド、ポリオールおよび脂肪族ジイソシアネート化合物との反応によって得られるポリエチレンオキサイド変性物をポリアミド系重合体に含有せしめた繊維が好ましく用いられる。
【００１１】
ここで、上記ポリエチレンオキサイド変性物に使用するポリアルキレンオキサイドとしては、ポリエチレンオキサイド、ポリプロピレンオキサイドおよび両者の共重合体、ポリオールとしてはエチレングリコール、ジエチレングリコール、プロピレングリコールなどのグリコール類、脂肪族ジイソシアネートは、ここでは脂環族ジイソシアネートも含むが、ジシクロヘキシルメタン−４，４’−ジイソシアネート、１，６−ヘキサメチレンジイソシアネートなどが挙げられる。ここで、芳香族成分を含むジイソシアネートを用いると、得られた織編物が着色または経時的な黄変がみられるので好ましくない。
【００１２】
本発明では上記ポリエチレンオキサイド変性物をポリアミドに含有せしめる方法としては公知のブレンド法、あるいは繊維の鞘成分をポリエチレンオキサイド変性物とし芯成分をポリアミドとしたり、または繊維の芯成分をポリエチレンオキサイド変性物とポリアミドとのブレンド物とし、鞘成分をポリアミドとする等の芯鞘複合繊維、もしくは繊維の片方をポリエチレンオキサイド変性物とし、もう片方をポリアミドとしたり、繊維の片方をポリエチレンオキサイド変性物とポリアミドとのブレンド物とし、もう片方をポリアミドとしたサイドバイサイド型複合繊維等が挙げられる。
芯鞘複合繊維あるいはサイドバイサイド型複合繊維で片方の成分をポリエチレンオキサイド変性物とポリアミドとのブレンド物とする場合、両者を予め溶融混合してマスターチップ化しておいてもよい。
ここで、製糸性、糸質物性、染色性、染色堅牢度、湿潤時のぬめり感等を考慮すると繊維の芯成分をポリエチレンオキサイド変性物またはポリエチレンオキサイド変性物とポリアミドとのブレンド物とし、鞘成分をポリアミドとした芯鞘複合繊維が好ましく用いられる。
【００１３】
本発明で芯成分の一部に用いたり、鞘成分として用いるポリアミドとしては、ナイロン６、ナイロン６６、ナイロン１１、ナイロン１２、ナイロンＭＸＤ（ポリメタキシリレンアジパミド）等のホモポリマー及びこれらを主体とする共重合体もしくは混合物が好ましく用いられる。
【００１４】
ポリアミド繊維にポリエチレンオキサイド変性物を含有せしめる際の含有率は、使用するポリアミドの種類や芯成分と鞘成分の複合比により得られる繊維の吸放湿性が異なるため、本発明では特に限定されるものではないが、一般にはポリアミド繊維重量に対して０．５〜６０重量％の範囲にあることが好ましい。ポリエチレンオキサイド変性物の含有率が０．５重量％未満では、目的とする吸放湿性が得られない場合があり、含有率が６０重量％を超えると、製糸性に問題が生じるおそれがあるので好ましくない。
【００１５】
本発明に用いるポリアミド系繊維Ａは、常法にしたがって製造することができる。ここで、芯鞘複合繊維あるいはサイドバイサイド型複合繊維とする場合の複合比は、使用するポリマーや要求される性能の度合いにより異なるが、ポリエチレンオキサイド変性物を含有する成分とポリアミドのみの成分が重量比で１５／８５〜８５／１５の範囲にあることが好ましい。これよりもポリエチレンオキサイド変性物を含有する成分の割合が少ないと、吸放湿性に劣り、逆に芯成分が多くなりすぎると、製糸性に問題が生じる場合があり、好ましくない。
【００１６】
次に、本発明にて使用するポリエステル繊維Ｂとしては、ポリエチレンテレフタレート、ポリプロピレンテレフタレート、ポリブチレンテレフタレートなどのホモポリマーおよびこれらを主体とし、イソフタル酸、５ーナトリウムスルホイソフタル酸、ナフタレンジカルボン酸、アジピン酸等のジカルボン酸成分や他種のグリコール成分との共重合体や上記ポリエステルの混合物が好ましく用いられる。
【００１７】
本発明の制電性、吸水性、吸放湿性に優れた織編物は、上述のポリアミド系繊維Ａとポリエステル繊維Ｂとを混用した織物、編物であり、その混用態様としてはあらかじめポリアミド系繊維Ａとポリエステル繊維Ｂとを流体攪乱処理等の方法により交絡して得られる混繊糸を製造しておき織編物に供する方法、ポリアミド系繊維Ａとポリエステル繊維Ｂとからなる交織、交編等公知の方法により得ることができる。
【００１８】
本発明では、上述の織編物中に占めるポリアミド系繊維Ａとポリエステル繊維Ｂとの混用重量比Ａ／Ｂが３０／７０〜７０／３０の範囲にある必要がある。混用重量比Ａ／Ｂが３０／７０未満では、目的とする制電性、吸水性、吸放湿性が得られず、好ましくない。混用重量比Ａ／Ｂが７０／３０を越えると、目的とする制電性が得られず。さらに、染色時、ポリエステル繊維Ｂを染色する分散染料がポリアミド系繊維Ａを汚染する程度が大きくなり、染色堅牢度が不良となる場合がある。
【００１９】
次に、本発明の織編物は、温湿度管理されていない室内で太陽光は入射するが直接日光の当たらない場所に３０日間放置したときのＣＩＥ−ＬＡＢ表色系におけるｂ値が−１〜５である必要がある。これは、最終の繊維製品とした場合でも色調変化が殆どなく、商品価値を低下させないために必要であり、好ましくはｂ値が０〜３である。
織編物のｂ値は、ポリマーの原料に含まれる不純物、重合条件、紡糸条件など種々の要因によって変わるが、現状では吸放湿性を有するポリマーに色調悪化の主要因がある場合が多い。したがって、ｂ値を前記範囲内とするためには、吸放湿性を有するポリマーを改良する必要があるが、前述したポリアルキレンオキサイド変性物は色調変化が極めて少なく本発明に好適に用いることができる。
【００２０】
本発明では、得られた織編物は、ＪＩＳ  Ｌ１０９４Ｂ法による摩擦帯電圧が１０００Ｖ以下である制電性を有するのが好ましい。摩擦帯電圧が１０００Ｖを超えると、この織編物を縫製して着用した際、静電気によるまとわりつきや埃の付着等があり、着心地が悪くなることがある。
【００２１】
また本発明の織編物は、ＪＩＳ  Ｌ１９０７  ５．３で規定された吸水性測定法による吸水性が１５０％以上であることが好ましい。吸湿性が１５０％未満の場合は、着用状態により異なるが、着用中の発汗に伴いべたつきを感じることがあり好ましくない。
【００２２】
本発明の織編物は、標準状態での吸湿率と温度３４℃、相対湿度９０％ＲＨにおける吸湿率の差である吸湿能力が１．５％以上であることが好ましい。吸湿能力が１．５％未満の場合には、着用時にむれ感を感じることがあり、好ましくない。
【００２３】
【作用】
本発明において、ポリエステル繊維Ｂとともに織編物を構成するポリアミド系繊維Ａは、ナイロン４のようにそれ自身が高度な吸放湿性を有していたり、あるいはポリビニルピロリドン、ポリエーテルエステルアミド、ポリエチレンオキサイド変性物等の高度な吸放湿性と吸水性を有するポリマーをポリアミドに含有せしめているので、優れた吸放湿性と吸水性を発揮することができる。
【００２４】
上述のポリアミド系繊維Ａは、高度な吸放湿性と吸水性を有しているものの、制電性については摩擦帯電圧で２０００Ｖ程度であり、一般的な合成繊維に比較すると静電気が発生しても衣服がまとわりつかないレベルではあるが、静電気によるほこりの付着が発生するレベル（摩擦帯電圧１０００Ｖ以下にならないとほこりの付着がなくならない。）である。
【００２５】
しかしながら、本発明の織編物のごとくポリアミド系繊維Ａとポリエステル繊維Ｂと構成することにより高度な制電性を発揮することができる。この理由については定かではないが、本発明者等らは下記の様に考えている。本発明のポリアミドとポリエステルとの帯電列をみると、ポリアミドに静電気を与えると正の電荷を持つ。これに対してポリエステルに静電気を与えると負の電荷を持つ。これらポリアミドとポリエステルの帯電列の間に綿、シルク、レーヨン、アセテート、アクリル等の繊維がありこれらの繊維と接触することにより、いったんポリアミドは正の電荷、ポリエステルは負の電荷を帯びるが、次にこれらの電荷が打ち消し合って帯電量が低くなるものと思われる。この際、特にポリアミド系繊維Ａがポリアルキレンオキサイド、ポリオールおよび脂肪族ジイソシアネート化合物との反応によって得られるポリエチレンオキサイド変性物をポリアミドに含有せしめたものである場合にポリエステル繊維Ｂとの比率により打ち消し合う電荷量が異なるが、優れた制電効果が得られるものと考えている。
【００２６】
【実施例】
次に、本発明を実施例によってさらに具体的に説明する。なお、実施例における性能の測定と評価は、次の方法で行った。
（１）繊維の吸湿率
試料を温度１０５℃で２時間乾燥して重量Ｖ0 を測定した後、温度３４℃、相対湿度９０％の条件下で２４時間放置して重量Ｖ2 を測定し、水分率Ｍ1 を下記式により算出する。
Ｍ1(％）＝〔（Ｖ2 −Ｖ0)／Ｖ0 〕×１００
（２）織編物の吸放湿性
試料を温度１０５℃で２時間乾燥して重量Ｗ0 を測定した後、温度２５℃、相対湿度６０％の条件下で２時間調湿して重量Ｗ1 を測定し、下記式（ａ）により初期水分率Ｎ0 を求める。
次に、このサンプルを温度３４℃、相対湿度９０％の条件下で２４時間吸湿させた後、重量Ｗ2 を測定し、水分率Ｎ1 を下記式（ｂ）により算出し、吸湿能力Ｎ3 を下記式（ｄ）により算出する。
続いて、このサンプルを温度２５℃、相対湿度６０％の条件下でさらに２４時間放置した後、重量Ｗ3 を測定し。放湿後の水分率Ｎ2 を下記式（ｃ）により算出する。
Ｎ0(％）＝〔（Ｗ1 −Ｗ0)／Ｗ0 〕×１００  （ａ）
Ｎ1(％）＝〔（Ｗ2 −Ｗ0)／Ｗ0 〕×１００  （ｂ）
Ｎ2(％）＝〔（Ｗ3 −Ｗ0)／Ｗ0 〕×１００  （ｃ）
Ｎ3(％）＝（Ｎ1 −Ｎ0)
（３）織編物の吸水性
試料を温度２５℃、相対湿度６０％の条件下で２時間調湿した吸水前のサンプルの重量Ｗを秤量した後、ＪＩＳＬ−１９０７  ５．３で規定された吸水性測定法によって１分後の吸水サンプルの重量Ｗ60を測定し、下記式により吸水率Ｒを求める。
Ｒ（％）＝［（Ｗ60−Ｗ）／Ｗ］×１００
〔ＪＩＳ  Ｌ１０９６織物の試験法の６．２６．２吸水率と同じ方法が？〕
（３）織編物の制電性
染色した試料の制電性について、次のＪＩＳに従って測定した。
半減期    ；ＪＩＳ  Ｌ−１０９４  Ａ法
摩擦帯電圧；ＪＩＳ  Ｌ−１０９４  Ｂ法
（４）織編物のｂ値
試料を温湿度管理されていない室内で太陽光は入射するが直接日光の当たらない場所で３０日間放置後、マクベス社製のＭＳ−２０２０型分光光度計を用い、光反射率を測定し、国際照明委員会でで定義された色差式ＣＩＥ−ＬＡＢから求めた（実際には分光光度計により自動的に出力される）。測定に際し、試料以外からの反射光の影響を極力小さくするため、試料を幾重にも折り畳んで光が組織の間隙を通過しないことを目視で確認した後、測定を行う。
【００２７】
実施例１
ｍ−クレゾール溶媒中で濃度０．５ｇ／デシリットル、温度２０℃にて測定した相対粘度２．６のナイロン６を８５重量部とポリエチレンオキサイド、１，４ーブタンジオールおよびジシクロヘキシルメタンー４，４’ージイソシアネートとの反応物であるポリエチレンオキサイド変性物１５重量部とをドライブレンドした混合物を芯成分、上記ナイロン６を鞘成分とし、芯成分／鞘成分の重量比が５０／５０の芯鞘型複合繊維を溶融紡糸した。その際、１２孔の吐出孔を有する紡糸口金を使用して、紡糸温度２５５℃で溶融紡糸し、紡出した糸条に１８℃の空気を吹きつけて冷却し、油剤を付与した後、１３００ｍ／分で捲き取り、３．０倍の延伸を行って、５０ｄ／１２ｆのポリアミド系繊維Ａを得た。この繊維の温度３４℃相対湿度９０％における吸湿率は１３．０％であった。
次に、フェノールとテトラクロロエタンの等重量混合溶媒中で濃度０．５ｇ／ｄｌ、温度２５℃で測定した相対粘度１．３８のポリエチレンテレフタレートを溶融紡糸した。その際、３６個の丸型断面形状の吐出孔を有する紡糸口金を使用して、紡糸温度２８５℃で溶融紡糸し、紡出した糸条に１８℃の空気を吹き付けて冷却し、油剤を付与した後、３６００ｍ／分の速度で捲き取り、１．５倍の延伸を行って５０ｄ／３６ｆのポリエステル繊維Ｂを得た。
上記で得られたポリアミド系繊維Ａとポリエステル繊維Ｂとを供給糸とし、デュポン製インターレーサーＪＤ−１を用いて、糸速６００ｍ／分、空気圧１Ｋｇ／ｃｍ2 、オーバーフィード率２．０％の条件で空気交絡処理を施し、交絡数が５５個／ｍ、ポリアミド系繊維Ａとポリエステル繊維Ｂとの混用重量比が５０／５０の交絡混繊糸を得た。
次に、この交絡混繊糸を経糸および緯糸に用いて、経糸密度１２０本／吋、緯糸密度９０本／吋の平織物を製織し、得られた生機を用いて常法により精練、プレセット、アルカリ減量（減量率２１．２％）した後、Sumikaron  Yellow ERPD（住友化学工業株式会社製、分散染料）１％ owfとLanaset  Yellow  2R （日本チバガイギー株式会社製、酸性染料）１％ owfにて染色（染色温度１２０℃、染色時間３０分）を行った。さらに、常法により還元洗浄処理し、１１０℃で６０分間の乾燥、１７０℃で３０秒間の熱処理を行って、本発明の織物を得た。
【００２８】
比較例１
実施例１において、ポリアミド系繊維Ａとしてナイロン６繊維５０ｄ／１２ｆを用いること以外は実施例１と同一の方法により比較例の織物を得た。
【００２９】
比較例２、３
ポリアミド系繊維Ａの繊度を５０ｄ／１２ｆから各々３０ｄ／６ｆ（比較例２）、１２０ｄ／２４ｆ（比較例３）に変え、ポリエステル繊維Ｂの繊度を５０ｄ／３６ｆから１００ｄ／６８ｆ（比較例２）、３０ｄ／１２ｆ（比較例３）に変えて、ポリアミド系繊維Ａとポリエステル繊維Ｂとの混用重量比を２３／７７（比較例２）、８０／２０（比較例３）とすること以外は実施例１と同一の方法により比較例の織物を得た。
【００３０】
比較例４
実施例１において、ポリエチレンオキサイド変性物の原料としてジシクロヘキシルメタン-4,4'-ジイソシアネートの代わりに芳香族環をもつ4,4'- ジフェニルメタンジイソシアネートを用いた以外は同様にして５０ｄ／２４ｆの延伸糸を得た。このポリアミド系繊維Ａを用いて実施例１と同様の方法にて比較例の織物を得た。この織物の吸放湿性は実施例１と同程度であったが、製造３０日後のｂ値は１２．６と著しく黄変した。
実施例１及び比較例１〜３で得られた織物の評価を合わせて表１に示す。
【００３１】
【表１】
0004372239.tif 000002
【００３２】
表１から明らかなように、実施例１で得られた織物は、優れた制電性、吸水性、吸放湿性を有しており、快適衣料素材として好適なものであった。一方、ポリアミド系繊維Ａの芯成分にポリエチレンオキサイド変性物が存在しない比較例１と、ポリアミド系繊維Ａの割合が少ない比較例２の織物は、制電性、吸水性、吸放湿性すべての項目においてその性能が劣るものであった。また、芯ポリアミド系繊維Ａの割合が多い比較例３の織物は、優れた吸水性と吸放湿性を有するものの、制電性に劣るものであった。
【００３３】
実施例２
ポリアミド系繊維Ａとして実施例１にて採取した５０ｄ／１２ｆを使用した。
次に、フェノールとテトラクロロエタンの等重量混合溶媒中で濃度０．５ｇ／デシリットル、温度２５℃で測定した相対粘度１．３８のポリエチレンテレフタレートを溶融紡糸した。その際、３６個のＷ型断面形状の吐出孔を有する紡糸口金を使用して、紡糸温度２８５℃で溶融紡糸し、紡出した糸条に１８℃の空気を吹き付けて冷却し、油剤を付与した後、３６００ｍ／分の速度で捲き取り、１．５倍の延伸を行って５０ｄ／２４ｆのＷ断面型ポリエステル繊維Ｂを得た。
次に、このポリアミド系繊維ＡとＷ断面型ポリエステル繊維Ｂとを用いて、各々６４．６％、３５．４％の交編率にてモックローディアの組織にて交編編物（編機；ＬＰＪ−Ｈ福原精機（株）製、釜経３３インチ、ゲージ数３２Ｇ）を得た。得られた生機を用いて常法により精練、プレセットした後、Sumikaron  Yellow ERPD（住友化学工業株式会社製、分散染料）２％ owfとLanaset  Yellow  2R （日本チバガイギー株式会社製、酸性染料）２％ owfにて染色（染色温度１２０℃、染色時間３０分）を行った。さらに、常法により還元洗浄処理し、１１０℃で６０分間の乾燥、１７０℃で３０秒間の熱処理を行って、本発明の編物を得た。
【００３４】
比較例５
実施例２において、ポリアミド系繊維Ａとしてナイロン６繊維５０ｄ／１２ｆを使用すること以外は、実施例２と同一の方法により比較例の編物を得た。
【００３５】
比較例６、７
ポリアミド系繊維Ａとポリエステル繊維Ｂとの交編率Ａ／Ｂを、各々２５．４％／７４．６％（比較例６）、８０．６％／１９．４％（比較例７）に変える以外は実施例２と同一の方法により比較用の編物を得た。実施例２及び比較例５〜７で得られた織物の評価を合わせて表２に示す。
【００３６】
【表２】
0004372239.tif 000003
【００３７】
表２から明らかなように、実施例２で得られた編物は、優れた制電性、吸水性、吸放湿性を有しており、快適衣料素材として好適なものであった。一方、ポリアミド系繊維Ａの芯成分にポリエチレンオキサイド変性物が存在しない比較例４と、ポリアミド系繊維Ａの割合が少ない比較例５の編物は、制電性、吸水性、吸放湿性すべての項目においてその性能が劣るものであった。また、ポリアミド系繊維Ａの割合が多い比較例６の編物は、優れた吸水性と吸放湿性を有するものの、制電性に劣るものであった。
【００３８】
【発明の効果】
本発明によれば、従来の合成繊維にはない高度の制電性、吸水性、吸放湿性を有する織編物を提供する事ができ、快適性に優れた衣料を得ることが可能となる。